【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とする自動車用ゴム部品。
【請求項２】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするタイヤ。
【請求項３】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするホース。
【請求項４】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするベルト。
【請求項５】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするシート。
【請求項６】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とする防振ゴム。
【請求項７】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするローラー。
【請求項８】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするゴム引布。
【請求項９】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするシール材。
【請求項１０】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とする医療用ゴム。
【請求項１１】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするガスケット。
【請求項１２】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするホットメルト接着剤。
【請求項１３】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするグリップ。
【請求項１４】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とする玩具。
【請求項１５】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とする靴。
【請求項１６】
カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするキーパッド。
【手続補正２】
【補正対象書類名】明細書
【補正対象項目名】０００９
【補正方法】変更
【補正の内容】
【０００９】
すなわち、本発明の自動車用ゴム部品、本発明のタイヤ、本発明のホース、本発明のベルト、本発明のシート、本発明の防振ゴム、本発明のローラー、本発明のゴム引布、本発明のシール材、本発明の医療用ゴム、本発明のガスケット、本発明のホットメルト接着剤、本発明のグリップ、本発明の玩具、本発明の靴及び本発明のキーパッドは、それぞれ、カルボニル含有基および／または含窒素複素環を有する水素結合性架橋部位を含有する側鎖（ａ）を有しかつガラス転移点が２５℃以下であるエラストマー性ポリマー（Ａ）、並びに、側鎖に水素結合性架橋部位及び共有結合性架橋部位が含有されておりかつガラス転移点が２５℃以下であるエラストマー性ポリマー（Ｂ）からなる群から選択される少なくとも１種のエラストマー成分と、
有機化クレイと、
を含有してなり、
前記エラストマー成分が、無水マレイン酸変性エラストマー性ポリマーと、水酸基、チオール基及びアミノ基のうちの少なくとも１種の置換基を有していてもよいトリアゾール、水酸基、チオール基及びアミノ基のうちの少なくとも１種の置換基を有していてもよいピリジン、水酸基、チオール基及びアミノ基のうちの少なくとも１種の置換基を有していてもよいチアジアゾール、水酸基、チオール基及びアミノ基のうちの少なくとも１種の置換基を有していてもよいイミダゾール、水酸基、チオール基及びアミノ基のうちの少なくとも１種の置換基を有していてもよいイソシアヌレート、水酸基、チオール基及びアミノ基のうちの少なくとも１種の置換基を有していてもよいトリアジン、水酸基、チオール基及びアミノ基のうちの少なくとも１種の置換基を有していてもよいヒダントイン、トリスヒドロキシエチルイソシアヌレート、スルファミド、並びに、ポリエーテルポリオールのうちの少なくとも１種の化合物との反応物からなる群から選択される少なくとも１種であり、かつ、
前記有機化クレイの含有量が前記エラストマー成分１００質量部に対して２０質量部以下である熱可塑性エラストマー組成物を含むことを特徴とするものである。
【手続補正３】
【補正対象書類名】明細書
【補正対象項目名】００１４
【補正方法】変更
【補正の内容】
【００１４】
【図１】実施例１で得られた熱可塑性エラストマー組成物の表面の状態を示す電子顕微鏡写真（ＴＥＭ写真）である。
【図２】実施例２で得られた熱可塑性エラストマー組成物の表面の状態を示す電子顕微鏡写真（ＴＥＭ写真）である。
【図３】実施例１１で得られた熱可塑性エラストマー組成物の表面の状態を示す電子顕微鏡写真（ＴＥＭ写真）である。
【図４】実施例１４で得られた熱可塑性エラストマー組成物の表面の状態を示す電子顕微鏡写真（ＴＥＭ写真）である。
【図５】実施例１５で得られた熱可塑性エラストマー組成物の表面の状態を示す電子顕微鏡写真（ＴＥＭ写真）である。
【手続補正４】
【補正対象書類名】明細書
【補正対象項目名】０２１０
【補正方法】変更
【補正の内容】
【０２１０】
＜ＪＩＳ−Ａ硬度＞
実施例１〜１３及び比較例１〜７で得られた熱可塑性エラストマー組成物をそれぞれ用い、該熱可塑性エラストマー組成物を２００℃で１０分間熱プレス成形した後、厚さ２ｍｍ、縦１５ｃｍ、横１５ｃｍの平板サンプルを調製し、ＪＩＳ  Ｋ６２５３（２０１２年発行）に準拠して、ＪＩＳ−Ａ硬度を測定した。
【手続補正５】
【補正対象書類名】明細書
【補正対象項目名】０２１１
【補正方法】変更
【補正の内容】
【０２１１】
＜引張特性＞
実施例１〜１３及び比較例１〜７で得られた熱可塑性エラストマー組成物をそれぞれ用い、先ず、該熱可塑性エラストマー組成物を２００℃で１０分間熱プレスし、１ｍｍ厚のシートを調製した。このようにして得られたシートから３号ダンベル状の試験片を打ち抜き、引張速度５００ｍｍ／分での引張試験をＪＩＳ  Ｋ６２５１（２０１０年発行）に準拠して行い、１００％モジュラス（Ｍ１００）［ＭＰａ］、破断強度（ＴＢ）［ＭＰａ］、および、破断伸び（ＥＢ）［％］を室温（２５℃）にて測定した。
【手続補正６】
【補正対象書類名】明細書
【補正対象項目名】０２１２
【補正方法】変更
【補正の内容】
【０２１２】
＜圧縮永久歪み（Ｃ−Ｓｅｔ）＞
実施例１〜１３及び比較例１〜７で得られた熱可塑性エラストマー組成物をそれぞれ用い、先ず、該熱可塑性エラストマー組成物を２００℃で１０分間熱プレスし、２ｍｍ厚のシートを調製した。このようにして得られたシートを円盤状に打ち抜いて７枚重ね合わせた後、高さ（厚み）が１２．５±５ｍｍになるようにして、専用治具で２５％圧縮し、７０℃で２２時間放置した後の圧縮永久歪みをＪＩＳ  Ｋ６２６２（２０１３年発行）に準拠して測定した。なお、圧縮装置としてはダンベル社製の商品名「加硫ゴム圧縮永久歪試験器  ＳＣＭ−１００８Ｌ」を用いた。
【手続補正７】
【補正対象書類名】明細書
【補正対象項目名】０２１３
【補正方法】変更
【補正の内容】
【０２１３】
＜５％重量減少温度＞
実施例１〜１３及び比較例１〜７で得られた熱可塑性エラストマー組成物をそれぞれ用い、測定装置として熱重量測定装置（ＴＧＡ）を用い、昇温速度１０℃／ｍｉｎで測定し、初期の重量から５％重量が減少した温度を測定した。なお、測定試料は約１０ｍｇを使用した。
【手続補正８】
【補正対象書類名】明細書
【補正対象項目名】０２５０
【補正方法】変更
【補正の内容】
【０２５０】
（比較例６）
有機化クレイ（クニミネ工業社製の商品名「クニフィルＤ−３６」）の代わりに、モンモリロナイト（クニミネ工業社製の商品名「クニピアＦ」：ケイ素及びアルミニウムを主成分とするクレイであって、ケイ素及びマグネシウムを主成分とするものではない。）を用いた以外は、実施例１３と同様にして熱可塑性エラストマー組成物を調製した。得られた熱可塑性エラストマー組成物の特性の評価結果等を表３に示す。
【手続補正９】
【補正対象書類名】明細書
【補正対象項目名】０２５１
【補正方法】変更
【補正の内容】
【０２５１】
（比較例７）
有機化クレイ（クニミネ工業社製の商品名「クニフィルＤ−３６」）の代わりに、ケイ素及びマグネシウムを主成分とするクレイである合成クレイ（サポナイト：クニミネ工業社製の商品名「スメクトンＳＡ」）を用いた以外は、実施例１３と同様にして熱可塑性エラストマー組成物を調製した。得られた熱可塑性エラストマー組成物の特性の評価結果等を表３に示す。
【手続補正１０】
【補正対象書類名】明細書
【補正対象項目名】０２５２
【補正方法】変更
【補正の内容】
【０２５２】
なお、このような実施例１０〜１３及び比較例６〜７で得られた組成物においてはいずれも、用いた原料化合物から、無水マレイン酸変性エチレン−ブテン共重合体中の無水マレイン酸基とトリスヒドロキシエチルイソシアヌレートとが反応して、上記側鎖（iii）を主として有するエラストマー性ポリマー（なお、側鎖（i）及び／又は側鎖（ii）を有し得る。）が形成されたことが分かる。また、このようなエラストマー性ポリマーはいずれも、主鎖がエチレンとブテンからなっているため、ガラス転移点は２５℃以下のものであることが確認された。
【手続補正１１】
【補正対象書類名】明細書
【補正対象項目名】０２５４
【補正方法】変更
【補正の内容】
【０２５４】
【表３】
2016194072.tif 000001
【手続補正１２】
【補正対象書類名】明細書
【補正対象項目名】０２５５
【補正方法】変更
【補正の内容】
【０２５５】
表３に示す結果からも明らかなように、本発明の熱可塑性エラストマー組成物（実施例２及び実施例１０〜１３並びに比較例６〜７）においては、１００％モジュラスと５％重量減少温度とが十分に高い値となっており、５％重量減少温度を指標とする耐熱性及び１００％モジュラスを指標とする引張応力が十分に向上することが確認された。なお、実施例２、１１、１３で得られた熱可塑性エラストマー組成物と、比較例３で得られた熱可塑性エラストマー組成物との組成を比較すると有機化クレイの含有の有無が異なるが、有機化クレイを導入した場合（実施例２、１１、１３）には、前記耐熱性及び前記引張応力が十分に向上するとともに、破断強度や破断伸びも向上し、特に引張強度が向上することが確認された。
【手続補正１３】
【補正対象書類名】明細書
【補正対象項目名】０２５６
【補正方法】変更
【補正の内容】
【０２５６】
なお、実施例２、１０〜１３並びに比較例６〜７で得られた熱可塑性エラストマー組成物はいずれも、比較例３で得られた熱可塑性エラストマー組成物と対比して、１００％モジュラス、破断強度、破断伸び、５％重量減少温度のいずれも優れたものとなることが確認された。
【手続補正１４】
【補正対象書類名】明細書
【補正対象項目名】０２５７
【補正方法】変更
【補正の内容】
【０２５７】
（実施例１４）
無水マレイン酸変性エチレン−プロピレン共重合体（三井化学社製の商品名「タフマーＭＭＰ０６２０」）１００ｇおよび老化防止剤（ＢＡＳＦ社製の商品名「Ｉｒｇａｎｏｘ１０１０」）０．１ｇを加圧ニーダーに投入し、２００℃で２分間素練りして可塑化させた後に、有機化クレイ（クニミネ工業社製の商品名「クニフィルＤ−３６」）２ｇを更に加えて、２００℃で４分間混練して混合物を得た。次いで、前記混合物に４Ｈ−３−アミノ−１，２，４−トリアゾール（ＡＴＡ：アミノトリアーゾール）を１．２６ｇ加え、２００℃で８分間混合し、熱可塑性エラストマー組成物を調製した。
【手続補正１５】
【補正対象書類名】明細書
【補正対象項目名】０２５９
【補正方法】変更
【補正の内容】
【０２５９】
（実施例１５）
無水マレイン酸変性エチレン−プロピレン共重合体（三井化学社製の商品名「タフマーＭＭＰ０６２０」）１００ｇを加圧ニーダーに投入し、２００℃で２分間素練りして可塑化させた後に、４Ｈ−３−アミノ−１，２，４−トリアゾール（ＡＴＡ）を１．２６ｇ加え、２００℃で８分間混合し、その後、更に有機化クレイ（クニミネ工業社製の商品名「クニフィルＤ−３６」）５ｇを加えて、２００℃で４分間混練して、熱可塑性エラストマー組成物を調製した。
【手続補正１６】
【補正対象書類名】明細書
【補正対象項目名】０２６１
【補正方法】変更
【補正の内容】
【０２６１】
［実施例１４及び１５で得られた熱可塑性エラストマー組成物の特性の評価］
＜モジュラスの測定＞
実施例１４及び１５で得られた熱可塑性エラストマー組成物をそれぞれ用い、該組成物を２００℃で１０分間熱プレスし、１ｍｍ厚のシートを調製した。次いで、得られたシートから３号ダンベル状の試験片を打ち抜き、引張速度５００ｍｍ／分での引張試験をＪＩＳ  Ｋ６２５１（２０１０年発行）に準拠して行い、１００％モジュラス［ＭＰａ］、２００％モジュラス［ＭＰａ］、３００％モジュラス［ＭＰａ］、４００％モジュラス［ＭＰａ］、５００％モジュラス［ＭＰａ］を測定した。得られた結果を表４に示す。
【手続補正１７】
【補正対象書類名】明細書
【補正対象項目名】０２６２
【補正方法】変更
【補正の内容】
【０２６２】
なお、表４においては、実施例１４及び１５で用いた前記無水マレイン酸変性エチレン−プロピレン共重合体をポリマー（ＩＩ）と示す。
【手続補正１８】
【補正対象書類名】明細書
【補正対象項目名】０２６３
【補正方法】変更
【補正の内容】
【０２６３】
【表４】
2016194072.tif 000002
【手続補正１９】
【補正対象書類名】明細書
【補正対象項目名】０２６４
【補正方法】変更
【補正の内容】
【０２６４】
表４に示す結果からも明らかなように、上記式（１０２）で表される構造を含有する側鎖を有するエラストマー性ポリマーを形成する前に有機化クレイを混合した場合（実施例１４）においては、上記式（１０２）で表される構造を含有する側鎖を有するエラストマー性ポリマーを形成後に有機化クレイを混合した場合（実施例１５）と比較して、モジュラスの値が高くなり、より高度な引張強度が得られることが確認された。このような効果は、上記式（１０２）で表される構造を含有する側鎖を有するエラストマー性ポリマーを形成する前に有機化クレイを混合した場合（実施例１４）においては、無水マレイン酸変性エチレン−プロピレン共重合体中の無水マレイン酸基により、有機化クレイが高分散となり、より効率よく単層の状態の有機化クレイを分散させることが可能となり、応力集中が抑制されたことに起因するものと本発明者らは推察する。
【手続補正２０】
【補正対象書類名】明細書
【補正対象項目名】０２６５
【補正方法】変更
【補正の内容】
【０２６５】
［実施例１、２、１１、１４、１５で得られた熱可塑性エラストマー組成物の透過型電子顕微鏡による測定］
実施例１、２、１１、１４、１５で得られた各熱可塑性エラストマー組成物をそれぞれ１０ｇ準備して試料とし、その試料の表面をそれぞれ、透過型電子顕微鏡（日本電子社製の商品名「ＪＥＭ−２０１０」）を用いて観測した。すなわち、前記透過型電子顕微鏡を用い、倍率を５万倍にして、各熱可塑性エラストマー組成物１０ｇ（試料）の表面上において、５．６３μｍ２の大きさの測定点を３点づつ、それぞれ測定した。実施例１、２、１１、１４、１５で得られた各熱可塑性エラストマー組成物の透過型電子顕微鏡をそれぞれ図１（実施例１）、図２（実施例２）、図３（実施例１１）、図４（実施例１４）、図５（実施例１５）に示す。
【手続補正２１】
【補正対象書類名】明細書
【補正対象項目名】０２６６
【補正方法】変更
【補正の内容】
【０２６６】
図１〜５に示す結果からも明らかなように、実施例１、２、１１、１４、１５で得られた熱可塑性エラストマー組成物においては、いずれも単層のクレイが含まれており、単層の状態でクレイが十分に均一に分散されていることが分かった。
【手続補正２２】
【補正対象書類名】明細書
【補正対象項目名】０２６７
【補正方法】変更
【補正の内容】
【０２６７】
また、実施例１、２、１１、１４、１５で得られた各熱可塑性エラストマー組成物に関して、３点の測定点のそれぞれにおいて観測された全クレイに対する単層のクレイの割合を、個数を基準として、測定点ごとに算出した。その結果、図１〜５に示す結果からも明らかなように、実施例１で得られた熱可塑性エラストマー組成物においては、３点の測定点のいずれにおいても全クレイに対する単層のクレイの割合が９０％以上となっており、実施例２で得られた熱可塑性エラストマー組成物においては、３点の測定点のいずれにおいても全クレイに対する単層のクレイの割合が９０％以上となっており、実施例１１で得られた熱可塑性エラストマー組成物においては、３点の測定点のいずれにおいても全クレイに対する単層のクレイの割合が９０％以上となっており、実施例１４で得られた熱可塑性エラストマー組成物においては、３点の測定点のいずれにおいても全クレイに対する単層のクレイの割合が９０％以上となっており、実施例１５で得られた熱可塑性エラストマー組成物においては、３点の測定点のいずれにおいても全クレイに対する単層のクレイの割合が８０％以上となっていた。このように、実施例１、２、１１、１４、１５で得られた各熱可塑性エラストマー組成物においては、十分な割合で単層のクレイが分散されていることが確認された。このような結果から、各実施例において得られたた熱可塑性エラストマー組成物においては、単層のクレイが十分に高度な割合で、十分に均一に分散して含有されていることが分かった。
【手続補正２３】
【補正対象書類名】明細書
【補正対象項目名】０２６８
【補正方法】変更
【補正の内容】
【０２６８】
また、実施例１４及び１５で得られた熱可塑性エラストマー組成物同士を比較すると、上記式（１０２）で表される構造を含有する側鎖を有するエラストマー性ポリマーを形成する前に、有機化クレイを系中に導入することで（アミノトリアゾールの添加前に、クレイを先添加することで）、単層のクレイの含有量がより向上することが確認された。このような結果と、実施例１４及び１５のモジュラスの値とを併せ勘案すると、単層のクレイの含有割合が向上すると、モジュラスの値が向上することが確認され、単層のクレイの含有量がより向上せしめることで、引張応力をより高い水準で向上させることが可能となることが分かった。